СОСТАВ ДЛЯ ПРЕДОТВРАЩЕНИЯ НЕОРГАНИЧЕСКИХ ОТЛОЖЕНИЙ
COMPOSITION FOR PREVENTING INORGANIC DEPOSITS

Изобретение относится к составам для предотвращения неорганических отложений, обладающим пониженным коррозионным воздействием на металл оборудования и может быть использовано в нефтяной и теплоэнергетической промышленности для предотвращения солеотложений в водных системах.
2
Известен состав для ингибирования солеотложений, включающий оксиэтилидендифосфоновую кислоту, антифриз (этиленгликоль или метиловый спирт), тиомочевину, катании или продукт конденсации гексаметиленимина, или продукт конденсации уротропина с хлористым бензилом и воду (А.С. №960135, 1982), который обеспечивает снижение скорости коррозии металла при высокой эффективности ингибирования. Однако состав имеет сравнительно высокую скорость коррозии при температуре 60-70°С (0,1-4,7 г/м·ч).
2
Известен состав для предотвращения отложений неорганических солей, включающий оксиэтилидендифосфоновую кислоту, алканоламин, этиленгликоль и воду (патент РФ №2122981, МКИ С02F 5/14, 1998). Данный состав предотвращает карбонатные отложения. Недостатком этого состава является сравнительно высокая скорость коррозии по отношению к металлу нефтепромыслового оборудования (0,471 г/м·ч при 20°С).
Наиболее близким по технической сущности к достигнутому эффекту является состав для предотвращения неорганических солеотложений, включающий оксиэтилидендифосфоновую кислоту, алканоламин, метиловый спирт и воду (патент №2181702, МКИ, С02F 5/14, 2001). Данный состав предотвращает отложения неорганических солей, включающих соединения железа. Однако имеет высокое коррозионное воздействие на металл оборудования.
Задачей настоящего изобретения является создание эффективного реагента, обладающего более низкими значениями коррозионной активности.
Поставленная задача решается так, что состав для предотвращения солеотложений, включающий оксиэтилидендифосфоновую кислоту, метиловый спирт и воду, дополнительно содержит моноэтаноламин или смесь моноэтаноламина и гидроокиси аммония при соотношении компонентов, необходимом и достаточном для достижения низких значений скорости коррозии при сохранении эффективности предотвращения неорганических солей, в мас.%:
Оксиэтилидендифосфоновая кислота
- 16,1-24,9
Моноэтаноламин или смесь
моноэтаноламина и гидроокиси аммония
- 8,1-19,9
Метиловый спирт
- 4-6
Вода
- остальное
Моноэтаноламин и гидроокись аммония берут в соотношении (1-3):(1-3) соответственно.
Оксиэтилидендифосфоновая кислота (ОЭДФ) - известный продукт, выпускаемый по ТУ 2439-350-05763458-2003
Моноэтаноламин (МЭА) по ТУ 2423-159-00203335-2004.
Гидроокись аммония по ГОСТ 24147-80
Метиловый спирт (МС) по ГОСТ 2222-95.
Анализ отобранных в процессе поиска известных технических решений показал, что в науке и технике нет объекта, аналогичного по заявляемой совокупности качественных и количественных признаков и преимуществ, что позволяет сделать вывод о соответствии критериям «новизна» и «изобретательский уровень». Для доказательства соответствия предлагаемого решения критерию «промышленная применимость» и заявляемых свойств приводим конкретные примеры получения состава. Предлагаемый состав получают смешением компонентов.
Пример №1 (прототип).
Пример №2 (предлагаемый)
К 21,5 г ОЭДФ добавляют 16 г моноэтаноламина, 4 г метанола, 58,5 г воды. Смесь перемешивают до получения однородного продукта.
Примеры №3-9 выполняют аналогично примеру №2, изменяя количественное соотношение компонентов.
Составы образцов приведены в таблице 1.
3
Полученные составы представляют собой однородные жидкости плотностью от 0,990 до 1,200 г/см, скоростью коррозии при 20°С от 0,008 до 0,015 мм/год.
Технический результат, обеспечиваемый изобретением, состоит в снижении коррозионного воздействия на металл в 35-70 раз при сохранении высокой эффективности ингибирования солеотложений.
Испытания коррозионной активности состава проводят при температуре 20°С и 60°С на образцах, выполненных из углеродистой стали ст.3. Скорость коррозии металла рассчитывают по изменению массы образца.
3
3
Эффективность применения состава подтверждается как в лабораторных, так и в опытно-промышленных условиях, при дозировании образцов в заявленных интервалах содержания компонентов заявленного состава (табл.1) в минерализованную воду (общая минерализация 57,36 г/дм) при концентрации каждого состава от 30 до 100 мг/дм. Эффективность ингибирования солеотложений определяют по методу остаточной концентрации осадкообразующих катионов.
Предлагаемый состав для ингибирования солеотложений благодаря заявленному соотношению компонентов обеспечивает снижение коррозионного воздействия на металл в 35-70 раз при сохранении высокой эффективности ингибирования солеотложений.
Таблица 1
№
Компонентный состав, масс.%
Скорость коррозии, мм/год
Эффективность ингибирования, %
ОЭДФ
МЭА
Смесь МЭА и NH<sub>4</sub>OH (в соотношении)
Метиловый спирт
Вода
при 20-22°С
при 60-70°С
Концентрация реагента, мг/дм<sup>3</sup>
30
50
70
1
2
3
4
5
6
7
8
9
10
11
1
Прототип
0,579
3,266
98
100
100
2
21,5
16,0
-
4
остальное
0,012
0,042
98
100
100
3
24,9
19,9
-
5
остальное
0,015
0,079
100
100
100
4
16,1
8,1
-
6
остальное
0,010
0,060
98
100
100
5
16,1
-
11,5 (1:1)
6
остальное
0,008
0,056
98
100
100
6
24,9
-
19,0 (2:1)
4
остальное
0,010
0,047
100
100
100
7
18,0
-
14,0 (3:1)
5
остальное
0.009
0,064
98
100
100
8
24,9
-
19,0 (1:2)
5
остальное
0,009
0.060
100
100
100
9
16,1
-
11,5 (1:3)
5
остальное
0.008
0.062
98
100
100